FR 2790755 A1 20000915 FR 9903020 A 19990311 ENDUIT POUR LA RESTAURATION DE BATIMENTS La présente invention concerne un enduit pour la restauration de bâtiments. Par "restauration", on entend dans la présente demande la réfection ou la reconstitution à l'identique de bâtiments, contrairement à la "rénovation" qui est une remise à neuf. On connaît les enduits traditionnels à la chaux de bâtiments anciens, qui sont principalement constitués de chaux aérienne tels que ceux utilisés pour la réalisation des monuments depuis plusieurs siècles. La chaux aérienne fait sa prise (à savoir se durcit) avec le gaz carbonique de l'air. Elle a une prise très lente et doit être travaillée en épaisseur maximale de 10 mm par couche pour permettre au gaz carbonique de l'imprégner sur la totalité de son épaisseur et lui permettre de durcir de façon homogène jusqu'au support. Ces enduits traditionnels nécessitent donc des applications de plusieurs couches, chaque application étant suivie d'un temps de séchage de 10 à 15 jours pour éviter la fissuration et obtenir l'imperméabilité à l'eau. Ces enduits traditionnels sont donc coûteux en main d'oeuvre et longs à realiser. La chaux aérienne se présente sous deux formes: - la chaux aérienne en pâte conditionnée en eau qui la protège du contact avec le gaz carbonique et qui permet d'assurer une bonne conservation; - la chaux aérienne en poudre, conditionnée en sac papier. On a décrit dans le document EP-A-0 798 274 un enduit monocouche d'impermeabilisation adapté pour des supports neufs ou anciens, cet enduit étant préparé à partir d'un produit comprenant: - un liant constitué (en % en poids rapporté au poids du produit sec): - 3 à 8 % de ciment Portland; - 0 à 6 % de chaux aérienne; - 8 à 18 % de chaux hydraulique naturelle; des charges dont la granulométrie s'étale généralement de 0 à 100 microns; 2 2790755 - des granulats composés de sables siliceux, calcaires et/ou silico- calcaires, composant une courbe granulométrique dont le maximum ne dépasse pas, de préférence, 5 mm; - des additifs chimiques pour régler la rhéologie, la rétention d'eau, la prise et le durcissement de l'enduit après gâchage dudit produit, ainsi que la densité et la stabilité de la pâte d'enduit mono-couche d'imperméabilisation - au moins un agent hydrofuge; l'enduit ayant une densité comprise entre 1,1 et 1,5 selon la norme EN 196-1. L'enduit décrit dans ce document est tout d'abord un enduit d'imperméabilisation et non un enduit de restauration, au sens o on l'entend selon la présente invention. En outre, I'enduit est produit à partir d'un produit qui contient de 0 à 6 % de chaux aérienne, ce qui signifie que la chaux aérienne est un composant facultatif de ce produit. Par ailleurs, le produit contient du ciment Portland en une quantité de 3 à 5 %. Or, le ciment est un produit relativement récent qui ne peut être utilisé dans un produit servant à préparer un enduit de restauration d'immeubles ou de bâtiments anciens. L'enduit décrit dans ce document ne peut prétendre reproduire les enduits traditionnels de l'art antérieur en raison de la faible proportion de chaux aérienne ou même de son absence. Par ailleurs, cet enduit connu présente des composants, chaux hydraulique et ciment qui sont particulièrement rigides et mal adaptés à la restauration du patrimoine ancien. Un but de l'invention est de fournir un enduit qui permette de réaliser par des moyens mécanisés, si cela est souhaité, une restauration de bâtiments anciens sans rencontrer les inconvénients de l'apposition successive de plusieurs couches, avec des délais d'attente importants entre couche. Un autre but de l'invention est d'améliorer le comportement d'un enduit de manière à éviter la formation intempestive de fissures lorsqu'il est 3 2790755 sec et d'éviter le décollement de l'enduit en favorisant l'accrochage de l'enduit sur la partie de bâtiment sur laquelle il est déposé. Un troisième but de l'invention est de permettre l'application de couches d'enduit plus épaisses, sans qu'il ne se produise de décollement de lI'enduit. Un quatrième but de l'invention est d'améliorer les problèmes de la capillarité qui permet au support de mieux respirer pour lui permettre d'évacuer les remontées d'humidité. Encore un autre but de l'invention est de réduire l'agressivité de I'enduit pour faciliter sa manipulation. L'invention concerne donc un enduit pour bâtiments, plus particulièrement pour la restauration de bâtiments, qui est préparé à partir d'un produit qui comporte en combinaison de la chaux aérienne en pâte et de la chaux hydraulique naturelle en faible proportion, du calcaire et de I'eau. La chaux hydraulique naturelle est une chaux en poudre; elle a pour but de favoriser une prise de masse relativement rapide par réaction chimique au contact de l'eau, alors que la chaux aérienne, se carbonate en contact avec le gaz carbonique à assez long terme. La chaux aérienne, de préférence en pate, qui est conditionnée en eau présente l'avantage d'être désactivée, alors que la chaux aérienne en poudre présente toujours une proportion de particules actives qui peuvent agresser l'utilisateur. la chaux aérienne en pâte présente un excédent d'eau, qui n'a pas de fonction dans le processus de prise de celle-ci et qui, par contre, remplit une fonction dans le processus de prise de la chaux hydraulique incluse dans la combinaison de moyens de l'invention. Il en résulte une prise accélérée de la chaux hydraulique qui contribue à l'accrochage et au durcissement de l'enduit sur la maçonnerie, cette prise à l'eau par réaction de l'eau et de la chaux hydraulique naturelle rendant l'enduit microcellulaire, donc allégé et non gélif. Un des intérêts de l'utilisation de la chaux aérienne en pâte est que le produit avant emploi garde toutes ses caractéristiques étant étanche à l'air 4 2790755 par la forte proportion d'eau, ce qui permet une maitrise de la finesse de lI'enduit réalisé. Le produit pour enduit selon l'invention est encore tel qu'il comprend 11% à 15% environ de chaux aérienne en pâte; 3 à 9% environ de chaux hydraulique naturelle,par exemple 5 à 9% à 77% environ de sable; 3,6% à 7,6% environ de charges calcaires; 0,2% environ d'adjuvants; éventuellement des colorants. De préférence, le produit pour enduit selon l'invention est préparé à partir d'un premier constituant comprenant: à 80 % environ de chaux hydraulique naturelle; 18 % à 40% environ de charge calcaires; 2 % environ d'adjuvants, dont 1 % environ d'un agent hydrofuge; 0,58 % environ d'un agent de rétention d'eau; 0,14 % environ d'un agent d'expansion; et le reste d'un agent d'accrochage; Par exemple, le produit pour enduit selon l'invention est encore tel qu'il comprend: 11% environ de chaux aérienne en pâte; 9% environ de chaux hydraulique naturelle; 77% environ de sable; 3,6% environ de charges calcaires; 0,2% environ d'adjuvants; éventuellement des colorants. De préférence, le produit pour enduit selon l'invention est préparé à partir d'un premier constituant comprenant: % environ de chaux hydraulique naturelle; 18 % environ de charge calcaires; 2 % environ d'adjuvants, dont 2790755 1% environ d'un agent hydrofuge; 0,58 % environ d'un agent de rétention d'eau 0,14 % environ d'un agent d'expansion; et le reste d'un agent d'accrochage; un second constituant constitué par de la chaux aérienne en pâte; un troisième constituant constitué par du sable de terroir; les quantités du premier et du deuxième constituant étant sensiblement égales en poids, le troisième composant étant en quantité trois fois supérieure aux deux premiers composants. L'enduit selon l'invention est en fait conditionné en deux emballages, un pour le premier constituant et un pour la chaux aérienne en pâte, le troisième constituant étant trouvé dans la zone du chantier. Le terme "sable de terroir" signifie selon la présente invention, un sable qui est extrait du sol ou du sous-sol dans les environs proches des bâtiments à restaurer. Le terme "environs proches" des bâtiments à restaurer signifie, selon la présente invention des terrains situés dans une même zone géologique que le bâtiment à restaurer. Ainsi, des bâtiments se trouvant par exemple en région parisienne seront restaurés au moyen d'un enduit réalisé avec du sable prélevé dans le sous-sol du Bassin Parisien, tandis qu'un bâtiment se trouvant par exemple en Alsace sera restauré avec un enduit contenant du sable prélevé dans la Région Alsace. Un sable prélevé dans les environs proches procure une économie de transport et en outre, la composition du sable étant variable selon les régions, les sables utilisés pour les constructions anciennes étaient prélevés dans des environs proches du bâtiment construit. La couleur du sable, sa composition et sa granulométrie procurent aux bâtiments d'une région une certaine caractéristique esthétique, différente de celle d'une autre région. L'invention concerne en outre un procédé de réalisation d'un enduit sur un support. On mélange 25 kg du premier constituant, 1 sac de chaux aérienne en pate, 9 seaux de sable de terroir, soit 125 à 135 kg de sable, 22 à 26 litres d'eau, le mélange étant effectué pendant 4 à 6 minutes afin 6 2790755 d'avoir une dispersion parfaite des colorants et d'obtenir un produit très homogène. Le support est préparé par piquage, dépoussiérage 24 heures avant l'application de l'enduit et traitement par de la chaux aérienne diluée à l'eau, à raison d'un volume de chaux aérienne pour 5 litres d'eau. L'enduit peut être appliqué selon une épaisseur de 15 à 30 mm par couche. Il est possible de réaliser plusieurs couches avec des délais d'attente limités à 24 heures en période climatique normale. La composition de ce système d'enduit permet de réguler le phénomène de retrait, de faiençage ou de décollement que l'on retrouve facilement avec les chaux aériennes si l'on ne respecte pas scrupuleusement des modes d'application avec des épaisseurs relativement minces par couche et des délais d'attente importants. Le système d'enduit peut également être livré avec une coloration à la demande, évitant ainsi toute recherche de couleur sur le chantier, qui est très difficile à réaliser et très coûteuse; Cette formulation permet ainsi de respecter le principe de restauration du patrimoine avec des aspects de type ancien. La recherche de ce système a été faite en vue de faciliter l'application de ces matériaux et de minimise le coût de mise en oeuvre, les principes de mise en oeuvre de nos jours n'étant pas en harmonie avec ces types de produits tels que pratiqués anciennement. 7 2790755 REVENDICATIONS 1. Enduit pour bâtiments, plus particulièrement pour la restauration de bâtiments, caractérisé en ce qu'il est préparé à partir d'un produit qui comporte en combinaison de la chaux aérienne et de la chaux hydraulique naturelle et de l'eau. 2. Enduit selon la revendication 1, caractérisé en ce qu'il est préparé à partir d'un produit qui comporte en combinaison de la chaux aérienne en pâte, de la chaux hydraulique naturelle et de l'eau. 3. Enduit selon la revendication 1 ou la revendication 2, caractérisé en ce que le produit pour enduit comprend: 1 1% à 15% environ de chaux aérienne en pâte; 5% à 9% environ de chaux hydraulique naturelle, % à 77% environ de sable; 3,6% à 7,6% environ de charges calcaires; 0,2% environ d'adjuvants; éventuellement des colorants. 4. Enduit selon la revendication 1 ou la revendication 2, caractérisé en ce que le produit pour enduit comprend: 11% environ de chaux aérienne en pâte; 9% environ de chaux hydraulique naturelle; 77% environ de sable; 3,6% environ de charges calcaires; 0,2% environ d'adjuvants; éventuellement des colorants. 5. Enduit selon la revendication 1 ou la revendication 2, caractérisé en que le produit pour enduit comprend: un premier constituant comprenant: à 80 % environ de chaux hydraulique naturelle; 18% à 40% environ de charge calcaires; 2 % environ d'adjuvants, dont 1 % environ d'un agent hydrofuge; 0,58 % environ d'un agent de rétention d'eau; 0,14 % environ d'un agent d'expansion; et le reste d'un agent d'accrochage; assurent la structure. un second constituant constitué par de la chaux aérienne en pâte; un troisième constituant constitué par du sable de terroir. les quantités du premier et du deuxième constituant étant sensiblement égales en poids, la quantité du troisième constituant étant trois fois supérieure à celle des deux premiers. 6. Procédé de réalisation d'un enduit selon l'une quelconque des revendications précédentes, sur un support, caractérisé en ce qu'on mélange 25 kg du premier constituant, un sac de chaux aérienne en pâte, 9 seaux de sable de terroir, 22 à 26 litres d'eau. 7. Procédé selon la revendication 6, caractérisé en ce que le mélange est effectué pendant 4 à 6 minutes afin d'avoir une dispersion parfaite des colorants et d'obtenir un produit très homogène.